(57)【要約】  本発明は、負極活物質層と、前記負極活物質層上に形成されたセラミック分離層とを含んでなり、前記負極活物質層は算術平均表面粗度（Ｒａ）が０．０１μｍから０．３μｍであり、前記セラミック分離層は、１μｍから３０μｍの厚さを有する、絶縁特性が強化されたリチウム二次電池用負極及びこれを含むリチウム二次電池に関する。
2020527833.tif 000002
【特許請求の範囲】
【請求項１】
負極活物質層と、前記負極活物質層上に形成されたセラミック分離層とを含んでなり、
前記負極活物質層の算術平均表面粗度（Ｒａ）が０．０１μｍから０．３μｍであり、
前記セラミック分離層は、１μｍから３０μｍの厚さを有する、リチウム二次電池用負極。
【請求項２】
前記負極活物質層が黒鉛系活物質を含む、請求項１に記載のリチウム二次電池用負極。
【請求項３】
前記負極活物質層は、１，０００ｋｇ／ｍ３の圧力をかけた時にペレット密度が１．７ｇ／ｃｃ以上の負極スラリーで形成されたことを特徴とする、請求項２に記載のリチウム二次電池用負極。
【請求項４】
前記負極活物質層は、密度が１．６ｇ／ｃｃである時にＸＲＤによって測定した負極活物質の配向性（Ｉ００４／Ｉ１１０）が５０以上であることを特徴とする、請求項３に記載のリチウム二次電池用負極。
【請求項５】
前記負極活物質層は、７μｍから３０μｍの平均粒径（Ｄ５０）を有する負極活物質を含む、請求項１から４のいずれか一項に記載のリチウム二次電池用負極。
【請求項６】
前記セラミック分離層は、３μｍから１５μｍの厚さを有する、請求項１から５のいずれか一項に記載のリチウム二次電池用負極。
【請求項７】
前記セラミック分離層は、１０ｎｍから１０μｍの平均粒径（Ｄ５０）を有する無機粒子を含む、請求項１から６のいずれか一項に記載のリチウム二次電池用負極。
【請求項８】
前記セラミック分離層は、１ｎｍから５０μｍの平均直径（Ｄ５０）を有する気孔を含む、請求項１から７のいずれか一項に記載のリチウム二次電池用負極。
【請求項９】
前記セラミック分離層は５から６０％の気孔度を有する、請求項１から８のいずれか一項に記載のリチウム二次電池用負極。
【請求項１０】
前記セラミック分離層は、Ａｌ２Ｏ３、ＺｒＯ２、ＳｉＯ２、ＴｉＯ２、ＺｎＯ、ＢａＴｉＯ３、ＳｒＴｉＯ３、ＣａＣＯ３、ＣａＯ、ＣｅＯ２、ＮｉＯ、ＭｇＯ、ＳｎＯ２、Ｙ２Ｏ３、Ｐｂ（Ｚｒ，Ｔｉ）Ｏ３（ＰＺＴ）、（Ｐｂ，Ｌａ）（Ｚｒ，Ｔｉ）Ｏ３（ＰＬＺＴ）、Ｐｂ（Ｍｇ３Ｎｂ２／３）Ｏ３‐ＰｂＴｉＯ３（ＰＭＮ‐ＰＴ）及びハフニア（ＨｆＯ２）でなる群から選択された１種以上を含む、請求項１から９のいずれか一項に記載のリチウム二次電池用負極。
【請求項１１】
前記セラミック分離層は、Ａｌ２Ｏ３、ＺｒＯ２、ＳｉＯ２、及びＴｉＯ２でなる群から選択された１種以上を含む、請求項１から９のいずれか一項に記載のリチウム二次電池用負極。
【請求項１２】
前記負極活物質層は、第１負極活物質層及び第１負極活物質層上に形成された第２負極活物質層を含み、前記第２負極活物質層は、０．０３μｍから７μｍの平均粒径（Ｄ５０）を有する負極活物質を含む、請求項１から１１のいずれか一項に記載のリチウム二次電池用負極。
【請求項１３】
前記第１負極活物質層は、５μｍから３０μｍの平均粒径（Ｄ５０）を有する負極活物質を含む、請求項１２に記載のリチウム二次電池用負極。
【請求項１４】
前記負極活物質層は、算術平均表面粗度（Ｒａ）が０．０５μｍから０．２５μｍであり、１０μｍから２５μｍの平均粒径（Ｄ５０）を有する負極活物質を含む、請求項１に記載のリチウム二次電池用負極。
【請求項１５】
前記セラミック分離層は、５μｍから１０μｍの厚さを有し、２００ｎｍから８００μｍの平均粒径（Ｄ５０）を有する無機粒子を含む、請求項１に記載のリチウム二次電池用負極。
【請求項１６】
請求項１から１５のいずれか一項に記載のリチウム二次電池用負極、及び正極を含み、
前記正極の正極活物質層が前記リチウム二次電池用負極のセラミック分離層と接するように配置されている、リチウム二次電池。
【発明の詳細な説明】
【技術分野】
【０００１】
［関連出願の相互参照］
本出願は、２０１７年９月１５日付韓国特許出願第１０−２０１７−０１１８６９３号に基づいた優先権の利益を主張し、当該韓国特許出願の文献に開示されている全ての内容は本明細書の一部として含まれる。
【０００２】
本発明は、リチウム二次電池用負極及びこれを含むリチウム二次電池に関し、より詳しくは、絶縁特性が強化されたユニファイドスタックセル（ｕｎｉｆｉｅｄ  ｓｔａｃｋ  ｃｅｌｌ）リチウム二次電池用負極及びこれを含むリチウム二次電池に関する。
【背景技術】
【０００３】
モバイル機器に対する技術開発と需要の増加によってエネルギー源としての二次電池の需要が急激に増加しており、そのような二次電池の中でも高いエネルギー密度と作動電位を示し、サイクル寿命が長くて、自己放電率の低いリチウム二次電池が常用化され広く用いられている。
【０００４】
リチウム二次電池は、一般的に正極活物質を含む正極、負極活物質を含む負極、セパレーター及び電解質で構成され、リチウムイオンの挿入‐脱離（ｉｎｔｅｒｃａｌａｔｉｏｎ‐ｄｅｃａｌａｔｉｏｎ）によって充電及び放電が行われる二次電池である。リチウム二次電池は、エネルギー密度（ｅｎｅｒｇｙ  ｄｅｎｓｉｔｙ）が高く、起電力が大きくて高容量を発揮できる長所を有するため多様な分野に適用されている。
【０００５】
一般的にリチウム二次電池は、正極、負極及びセパレーターを交互に重ねた後、一定大きさ及び模様のカン（ｃａｎ）又はパウチ（ｐｏｕｃｈ）でなる電池ケースに挿入した後、最終的に電解液を注入して製造される。
【０００６】
このような二次電池は、通常の充電条件以上に過充電されるか電極組立体の負極板と正極板がショートされる場合、両極板側でリチウム塩と有機溶媒が混合された電解液の分解が起こり、負極板側ではリチウム金属が析出され電池特性が劣化されて内部短絡が発生し得る。前記のような二次電池のショートによる問題点を、通常のリチウム二次電池はセパレーターの特性を用いて解決しようとする。前記セパレーターは、正極と負極の間に位置した多孔性の構造を有する高分子膜としてリチウムイオンが活発に移動できる通路を提供するだけでなく、正極と負極の接触を阻む役割を担っている。
【０００７】
最近には、高いエネルギー密度を有するリチウム二次電池の製造のために薄型のセパレーターを導入するための試みが行われている。非水系電解液のイオン伝導度は、水系電解液より非常に低いため電池の高出力、高エネルギー密度を達成するためには、電極の反応面積を大きくしつつ極板間の距離を減らす必要がある。したがって、セパレーターの厚さを減らしセパレーター周りの電解質濃度を高めて物質移動を促進するための試みがされてきた。しかし、セパレーターの厚さが薄くなる場合、製造過程でピンホール（ｐｉｎｈｏｌｅ）が発生するかセパレーターが破れて短絡が起こる可能性が高くなるため、安全性が低下される問題点がある。これの解決方法として、従前のポリオレフィンセパレーターの代わりに正極と負極の間にセラミック層を介在させたユニファイドスタックセル（ｕｎｉｆｉｅｄ  ｓｔａｃｋ  ｃｅｌｌ）が注目されている。
【０００８】
しかし、従来のポリオレフィンセパレーターの代わりにセラミック層を用いる場合には、従来のポリオレフィンセパレーターのようなピンホール発生の問題はないが、セラミック層もエネルギー密度の向上のためにその厚さを減らす場合、絶縁性及び安全性が悪化するという問題があって、一定水準以上の厚さを有しなければならない状況である。
【０００９】
したがって、セパレーターとして用いられるセラミック層の厚さを減らすためには、セラミック層が一定水準以下の厚さを有する場合発生され得る絶縁性及び安全性悪化の問題を解決するための新しい方法が要求される。
【発明の概要】
【発明が解決しようとする課題】
【００１０】
本発明の解決しようとする課題は、絶縁特性が強化されたユニファイドスタックセル（ｕｎｉｆｉｅｄ  ｓｔａｃｋ  ｃｅｌｌ）リチウム二次電池用負極を提供することである。
【００１１】
本発明の他の解決しようとする課題は、前記リチウム二次電池用負極を含む絶縁特性が強化されたユニファイドスタックセル（ｕｎｉｆｉｅｄ  ｓｔａｃｋ  ｃｅｌｌ）リチウム二次電池を提供することである。
【課題を解決するための手段】
【００１２】
前記課題を解決するために、本発明は、負極活物質層と、前記負極活物質層上に形成されたセラミック分離層とを含んでなり、前記負極活物質層は、算術平均表面粗度（Ｒａ）が０．０１μｍから０．３μｍであり、前記セラミック分離層は、１μｍから３０μｍの厚さを有する、リチウム二次電池用負極を提供する。
【００１３】
前記他の課題を解決するために、本発明は、前記負極及び正極を含み、前記正極の正極活物質層が前記負極のセラミック分離層と接するように配置された、リチウム二次電池を提供する。
【発明の効果】
【００１４】
本発明のリチウム二次電池用負極は、前記表面粗度が一定水準以下に調節された負極活物質層を含み、前記負極活物質層上に形成されたセラミック分離層の絶縁特性が向上され、向上された安全性を発揮できるため、前記セラミック分離層に正極を接し密着させて製造されたリチウム二次電池もまた優れた安全性を発揮できる。
【図面の簡単な説明】
【００１５】
【図１】本発明の一実施形態によるリチウム二次電池用負極を含むリチウム二次電池の断面を模式的に示した図である。
【図２】実施例１の負極の積層面をＳＥＭを用いて撮影した写真である。
【図３】実施例５のリチウム二次電池の積層面をＳＥＭを用いて撮影した写真である。
【発明を実施するための形態】
【００１６】
以下、本発明に対する理解を深めるために本発明をさらに詳細に説明する。
【００１７】
本明細書及び特許請求の範囲において用いられた用語や単語は、通常的又は辞書的な意味に限定して解釈されてはならず、発明者は自身の発明を最善の方法によって説明するために、用語の概念を適宜定義することができるという原則に即し、本発明の技術的思想に適合する意味と概念として解釈されなければならない。
【００１８】
本発明のリチウム二次電池用負極は、負極活物質層と、前記負極活物質層上に形成されたセラミック分離層とを含んでなり、前記負極活物質層は、算術平均表面粗度（Ｒａ）が０．０１μｍから０．３μｍのものである。また、前記セラミック分離層は、１μｍから３０μｍの厚さを有するものである。
【００１９】
前記負極活物質層の算術平均表面粗度（Ｒａ）は、０．０１μｍから０．３μｍであってよく、具体的に０．０５μｍから０．２μｍ、より具体的に０．１μｍから０．２μｍであってよい。前記負極活物質層の算術平均表面粗度（Ｒａ）が前記範囲を満たす場合、前記負極活物質層上にセラミック分離層が均一に形成されてよく、前記セラミック分離層が電池使用時に安定的に絶縁特性を維持できるようにし、これを含む電池が優れた安全性を発揮できる。また、前記負極活物質層の算術平均表面粗度（Ｒａ）が前記範囲を満たす場合、リチウム二次電池の分離膜としての機能を遂行できる前記セラミック分離層の厚さを薄くする場合にも、前記セラミック分離層が適切な機械的強度を維持し安定的に分離膜としての機能を遂行できるため、前記セラミック分離層の厚さを通常のポリオレフィン系樹脂等でなる分離膜の厚さに比べ、薄い１μｍから３０μｍの厚さにしてよい。
【００２０】
すなわち、本発明のリチウム二次電池用負極は、前記負極活物質層の表面粗度（ｒｏｕｇｈｎｅｓｓ）が一定の算術平均表面粗度（Ｒａ）値を有し得るように調節されているため、前記負極活物質層上にセラミック分離層が均一に形成され得、前記セラミック分離層が電池使用時に安定的に絶縁特性を維持できる。したがって、本発明のリチウム二次電池用負極を含む電池は、優れた安全性を発揮できる。
【００２１】
本発明のリチウム二次電池用負極が含む前記負極活物質層は、７μｍから３０μｍの平均粒径（Ｄ５０）を有する負極活物質、具体的に１０μｍから２５μｍ、より具体的に１０μｍから２０μｍの平均粒径（Ｄ５０）を有する負極活物質を含んでよい。
【００２２】
前記負極活物質層が前記範囲より小さい粒径の負極活物質を含む場合、負極の放電容量が低下され、初期効率が低下され得、前記範囲より大きい粒径の負極活物質を含む場合、負極スラリーが均一な厚さで適切にコーティングされにくく、前記負極活物質層が適切な孔隙率を有しつつ表面粗度（ｒｏｕｇｈｎｅｓｓ）が前記算術平均表面粗度（Ｒａ）値の範囲を有するようにしにくい。
【００２３】
本発明の一実施形態によるリチウム二次電池用負極において、前記負極活物質は、黒鉛系活物質を含んでよい。
【００２４】
前記黒鉛系活物質は、天然黒鉛、人造黒鉛、キッシュ黒鉛（ｋｉｓｈ  ｇｒａｐｈｉｔｅ）、熱分解炭素（ｐｙｒｏｌｙｔｉｃ  ｃａｒｂｏｎ）、メソ相ピッチ系炭素繊維（ｍｅｓｏｐｈａｓｅ  ｐｉｔｃｈ  ｂａｓｅｄ  ｃａｒｂｏｎ  ｆｉｂｅｒ）、  メソ炭素微小球体  （ｍｅｓｏ‐ｃａｒｂｏｎ  ｍｉｃｒｏｂｅａｄｓ）、メソ相ピッチ（ｍｅｓｏｐｈａｓｅ  ｐｉｔｃｈｅｓ）、石油系コークス、及び石炭系コークスでなる群から選択された１種以上であってよく、具体的に黒鉛でなる複数の１次粒子（ｉｎｉｔｉａｌ  ｐａｒｔｉｃｌｅ）が集合又は結合して球状の２次粒子（ｓｅｃｏｎｄａｒｙ  ｐａｒｉｃｌｅｓ）構造を有するようになったブロック黒鉛であってよい。このとき、前記２次粒子構造は、前記複数の１次粒子が互いに非平衡的に集合、結合又は組立化されたものであってよい。
【００２５】
本発明の明細書で用いられる用語『１次粒子』は、ある粒子から他の種類の粒子が形成される時、元の粒子を意味し、複数の１次粒子が集合、結合又は組立化して２次粒子を形成してよい。
【００２６】
本発明で用いられる用語『２次粒子』は、個々の１次粒子が集合、結合又は組立化して形成された、物理的に分別できる大きい粒子を意味する。
【００２７】
前記ブロック黒鉛の１次粒子は、ニードルコークス（ｎｅｅｄｌｅ  ｃｏｋｅｓ）、モザイクコークス（ｍｏｓａｉｃ  ｃｏｋｅｓ）及びコールタールピッチ（ｃｏａｌｔａｒ  ｐｉｔｃｈ）でなる群から選択された１種以上の炭素原料を焼成し結晶化させた人造黒鉛であってよく、具体的に、非針状の石油系ピッチコークスを原料にして合成された等方性の結晶構造を有するものであってよい。
【００２８】
前記１次粒子のエッジ部分は、多角形状に折れ曲がった層構造を有していてよく、したがって、溶媒分子がリチウムに配位した状態で黒鉛層間にコインターカレートしても、エッジ部分の黒鉛層が多角形状に折れ曲がった構造であるため、結晶性が高い黒鉛に比べ黒鉛層間が広くなりやすく、したがって、立体障害による影響が少なくなり溶媒分解が抑制される。すなわち、エッジ部分において黒鉛層間が多角形状に折れ曲がった構造であるため、非水電解液二次電池における電解液等の溶媒の分解反応が抑制される。前記構造は、透過型電子顕微鏡（ＴＥＭ）によって確認できる。
【００２９】
前記ブロック黒鉛をリチウム二次電池の負極活物質に適用する場合、活性化時の不可逆容量が少なく、急速放電特性が優秀であり、サイクル特性に優れたリチウム二次電池を製造でき、特に、別途のコーティング層がなくとも前記負極活物質層が前記範囲の算術平均表面粗度（Ｒａ）値を有し得る。
【００３０】
前記負極活物質層は、１，０００ｋｇ／ｍ３の圧力をかけた時、ペレット密度が１．７ｇ／ｃｃ以上、具体的に１．８ｇ／ｃｃから２．２ｇ／ｃｃ、より具体的に１．８ｇ／ｃｃから１．９ｇ／ｃｃのものであってよい。
【００３１】
前記ペレット密度は、前記負極活物質層を成す負極スラリーをペレットジグに入れ１，０００ｋｇ／ｍ３の圧力をかけてペレット（ｐｅｌｌｅｔ）形状に作った時のペレットの密度を表す。
【００３２】
前記負極活物質層のペレット密度が前記範囲を満たす場合、これを含む負極活物質層が前記平均粒径（Ｄ５０）範囲の負極活物質を含みつつ、前記範囲の算術平均表面粗度（Ｒａ）値を満たすことができる。
【００３３】
また、前記負極活物質層は、前記負極活物質層を成す負極スラリーの密度が１．６ｇ／ｃｃである時、ＸＲＤによって測定した負極活物質の配向度（Ｉ００４／Ｉ１１０）が５０以上、具体的に５０から７０、より具体的に５０から６５であってよい。
【００３４】
前記負極活物質層の配向度（Ｉ００４／Ｉ１１０）は、電極状態Ｘ線回折分析による（００４）面と（１１０）面のピーク強度比（Ｉ００４／Ｉ１１０）であって、前記ピーク強度比は、Ｘ線回折分析を介して収得でき、前記電極状態Ｘ線回折分析は、前記負極活物質を負極状態に製造し、Ｘ線回折分析を実施したことを意味する。前記Ｘ線回折分析は、Ｘ線回折分析器ブルカー（Ｂｒｕｋｅｒ）Ｄ４エンデバー（Ｅｎｄｅａｖｏｒ）を用いてＣｕ‐Ｋα線を利用し測定されてよく、ＴＯＰＡＳ３フィッティングプログラム（ｆｉｔｔｉｎｇ  ｐｒｏｇｒａｍ）を介して数値が補正されてよい。高純度のシリコンを内部標準試料として利用して測定し、学振法（日本学術振興会第１７委員会が定めた測定法）で算出してよい。
【００３５】
本発明の一実施形態によるリチウム二次電池用負極は、負極活物質として、前記負極活物質層が一定値のペレット（ｐｅｌｌｅｔ）密度及び負極配向性を有するようにすることができる負極活物質を選択し含んでいるものであって、表面粗度を低めるために特に平均粒径が小さい負極活物質を含むか前記負極活物質層上に別途のコーティング層等が形成されていないつつも、前記負極活物質層が前記範囲の算術平均表面粗度（Ｒａ）値を有してよい。前記負極活物質は、具体的に黒鉛系負極活物質であってよい。
【００３６】
すなわち、本発明の一実施形態によるリチウム二次電池用負極は、負極活物質として適切な粒径範囲を有する特定負極活物質を選択することで、前記負極が一定値のペレット密度及び負極配向性を有すると同時に、表面の算術平均表面粗度（Ｒａ）値が適切な範囲に該当するようにでき、これを介して適切な放電容量及び優れた初期効率を発揮すると共に、セラミック分離層の絶縁性及び安全性を向上させることができる。
【００３７】
一方、本発明の他の一実施形態によるリチウム二次電池用負極において、前記負極活物質層は、第１負極活物質層及び第１負極活物質層上に形成された第２負極活物質層を含むものであってよい。
【００３８】
このとき、前記第１負極活物質層は、５μｍから３０μｍの平均粒径（Ｄ５０）を有する負極活物質、具体的に６μｍから２５μｍ、より具体的に７μｍから２０μｍの平均粒径（Ｄ５０）を有する負極活物質を含んでよく、前記第２負極活物質層は、０．０３μｍから７μｍの平均粒径（Ｄ５０）を有する負極活物質、具体的に０．０３μｍから５μｍの平均粒径（Ｄ５０）を有する負極活物質を含んでよい。
【００３９】
前記第１負極活物質層が含む負極活物質は、前述したところのような黒鉛系活物質であってよく、前記第２負極活物質層が含む負極活物質は、リチウムの可逆的なインターカレーション及びジインターカレーションが可能な化合物であれば特に制限されない。具体的に、第１負極活物質層が含む負極活物質は粉体黒鉛化黒鉛であってよく、第２負極活物質層が含む負極活物質はブロック黒鉛であってよい。
【００４０】
前記粉体（粉末、ｐｏｗｄｅｒ）黒鉛化黒鉛は、黒鉛でなる複数の１次粒子が集合、結合又は組立化されているもので、塊状を成すものであってよい。前記粉体黒鉛の１次粒子は、ニードルコークス（ｎｅｅｄｌｅ  ｃｏｋｅｓ）、モザイクコークス（ｍｏｓａｉｃ  ｃｏｋｅｓ）及びコールタールピッチ（ｃｏａｌｔａｒ  ｐｉｔｃｈ）でなる群から選択された１種以上の炭素原料を焼成し結晶化させた人造黒鉛であってよく、具体的に、非針状の石油系ピッチコークスを原料にして合成された等方性の結晶構造を有するものであってよく、高い結晶性を有するものであってよい。前記粉体黒鉛化黒鉛の１次粒子の平均粒径は、２μｍから１０μｍであってよい。
【００４１】
前記負極活物質層上に形成されたセラミック分離層は、正極と負極間の短絡を防止しつつも電解液は通過させることができ、且つ、リチウム二次電池に含まれたリチウムイオンが活発に移動できる通路を提供できる。これにより、前記セラミック分離層は、通常のリチウム二次電池に含まれる分離膜としての機能を遂行できる。したがって、本発明の一実施形態によるリチウム二次電池用負極を含むリチウム二次電池は、別途の分離膜を含まないユニファイドスタックセル（ｕｎｉｆｉｅｄ  ｓｔａｃｋ  ｃｅｌｌ）リチウム二次電池であってよい。
【００４２】
前記セラミック分離層は、表面で測定時に１ｎｍから５０μｍの平均直径（Ｄ５０）を有する気孔を含んでよく、前記気孔は、具体的に１０ｎｍから１０μｍの平均直径（Ｄ５０）を有してよく、より具体的に１０ｎｍから５μｍの平均直径（Ｄ５０）を有してよい。前記気孔の平均直径（Ｄ５０）が１ｎｍ以上の場合、電解液が円滑に前記セラミック分離層を通過でき、前記気孔の平均直径（Ｄ５０）が５０μｍ以下の場合、正極と負極間の絶縁特性を安定的に発揮できる。
【００４３】
本発明において、平均直径（Ｄ５０）又は平均粒径（Ｄ５０）は、粒径分布の５０％基準での粒径に定義できる。前記平均直径又は平均粒径は、特に制限されないが、例えば、レーザー回折法（ｌａｓｅｒ  ｄｉｆｆｒａｃｔｉｏｎ  ｍｅｔｈｏｄ）又は走査電子顕微鏡（ＳＥＭ）写真を用いて測定できる。前記レーザー回折法は、一般的にサブミクロン（ｓｕｂｍｉｃｒｏｎ）領域から数ｍｍ程度の粒径の測定が可能であり、高再現性及び高分解性を有する結果が得られる。
【００４４】
前記セラミック分離層は、５％から６０％の気孔度（ｐｏｒｏｓｉｔｙ）を有してよく、具体的に３０％から５０％の気孔度を有してよい。前記セラミック分離層が前記範囲の気孔度を有する場合、電解液が円滑に前記セラミック分離層を通過できながらも前記セラミック分離層が適切な機械的強度と共に正極と負極間の絶縁特性を安定的に発揮できる。
【００４５】
前記セラミック分離層は、Ａｌ２Ｏ３、ＺｒＯ２、ＳｉＯ２、ＴｉＯ２、ＺｎＯ、ＢａＴｉＯ３、ＳｒＴｉＯ３、ＣａＣＯ３、ＣａＯ、ＣｅＯ２、ＮｉＯ、ＭｇＯ、ＳｎＯ２、Ｙ２Ｏ３、Ｐｂ（Ｚｒ，Ｔｉ）Ｏ３（ＰＺＴ）、（Ｐｂ，Ｌａ）（Ｚｒ，Ｔｉ）Ｏ３（ＰＬＺＴ）、Ｐｂ（Ｍｇ３Ｎｂ２／３）Ｏ３‐ＰｂＴｉＯ３（ＰＭＮ‐ＰＴ）及びハフニア（ＨｆＯ２）でなる群から選択された１種以上の無機粒子を含んでよく、具体的にＡｌ２Ｏ３、ＺｒＯ２、ＳｉＯ２、及びＴｉＯ２でなる群から選択された１種以上の無機粒子を含んでよい。これら無機粒子は、粉末形態で含まれてよく、１０ｎｍから１０μｍの平均粒径（Ｄ５０）を有してよく、具体的に５０ｎｍから５μｍの平均粒径（Ｄ５０）、より具体的に１００ｎｍから１μｍの平均粒径（Ｄ５０）を有してよい。
【００４６】
前記無機粒子の平均粒径が１０ｎｍ以上の場合、セラミック分離層内で前記無機粒子が適切な分散性を発揮し固まらないようにすることで、電解液の通路になる適切な気孔が形成されるようにでき、前記無機粒子の平均粒径が１０μｍ以下の場合には、前記セラミック分離層を適切な厚さを有するように形成できる。
【００４７】
前記セラミック分離層は、前記セラミック分離層に含まれる物質を噴射又は塗布する方法によって形成されてよい。
【００４８】
前記セラミック分離層は、前記無機粒子以外にバインダーを含んでよく、本発明の一実施形態において、前記セラミック分離層の形成は、例えば、前記無機粒子と前記バインダーを溶媒と混合した水系スラリー又は有機系スラリーを前記負極活物質層上に塗布するウェット（ｗｅｔ）方式の塗布でなってよい。
【００４９】
前記セラミック分離層は、前記無機粒子及びバインダーを９９：１から８０：２０の重量比、具体的に９５：５から９０：１０重量比で含んでよい。
【００５０】
前記バインダーとしては、当分野で用いられるバインダーであれば特に制限されないが、例えば、カルボキシメチルセルロース（ＣＭＣ）、ヒドロキシプロピレンセルロース、ジアセチレンセルロース、ポリアクリル酸、（メタ）アクリレート系バインダー、ポリビニルアルコール、ポリビニルクロライド、ポリテトラフルオロエチレン（ＰＴＦＥ）、ポリビニリデンフルオリド（ＰＶｄＦ）、ポリビニルピロリドン、共役ジエン系バインダー、アクリロニトリル‐ブタジエンゴム、スチレンブタジエンゴム（ＳＢＲ）、エチレン‐プロピレン‐ジエン‐ポリマー（ＥＰＤＭ）、スルホン化ＥＰＤＭ又はイミド系バインダー等のバインダーを用いてよい。
【００５１】
前記溶媒としては、Ｎ‐メチルピロリドン（ＮＭＰ）、ジメチルフォルムアミド（ＤＭＦ）、アセトン、ジメチルアセトアミド等の有機溶媒又は水等の水系溶媒が挙げられる。
【００５２】
前記セラミック分離層は、１μｍから３０μｍの厚さを有してよく、具体的に３μｍから２０μｍ、より具体的に５μｍから１０μｍの厚さを有してよい。前記セラミック分離層の厚さが１μｍ以上の場合、前記セラミック分離層が適切な程度の強度を発揮でき、前記セラミック分離層の厚さが３０μｍ以下の場合、負極を含めた全体電極組立体の全体厚さを薄くし、これを含むリチウム二次電池の薄型化を達成できる。
【００５３】
本発明の一実施形態によるリチウム二次電池用負極を含むリチウム二次電池は、別途の分離膜を含まないユニファイドスタックセル（ｕｎｉｆｉｅｄ  ｓｔａｃｋ  ｃｅｌｌ）リチウム二次電池であってよい。したがって、本発明は、前記本発明の一実施形態によるリチウム二次電池用負極、及び正極を含み、前記正極の正極活物質層が前記負極のセラミック分離層と接するように配置されたリチウム二次電池を提供する。
【００５４】
前記リチウム二次電池の負極及び正極は、前記セラミック分離層を間に置いて互いに対面しており、前記セラミック分離層が分離膜としての機能を行うため、本発明の一実施形態によるリチウム二次電池は、別途の追加的な分離膜を含まないものであってよい。
【００５５】
図１には、本発明の一実施形態によるリチウム二次電池用負極を含むリチウム二次電池の断面を模式的に示した図が示されている。
【００５６】
図１を参照すれば、本発明の一実施形態によるリチウム二次電池は、負極１００及び正極２００の間にセラミック分離層１２０が介在されており、負極１００及び正極２００は、セラミック分離層１２０を間に置いて負極活物質層１１０及び正極活物質層２１０が互いに対面している。
【００５７】
前記負極は、当分野に知られている通常の方法で製造されてよく、例えば、前記負極活物質及びバインダー及び導電材等の添加剤を混合及び撹拌して負極活物質スラリーを製造した後、これを負極集電体に塗布し乾燥した後、圧縮して製造してよい。
【００５８】
前記バインダーは、負極活物質粒子を結着させて成形体を維持するために用いられてよく、負極活物質用スラリー製造時に用いられる通常のバインダーであれば特に制限されないが、例えば、非水系バインダーであるポリビニルアルコール、カルボキシメチルセルロース、ヒドロキシプロピレンセルロース、ジアセチレンセルロース、ポリビニルクロライド、ポリビニルピロリドン、ポリテトラフルオロエチレン（ＰＴＦＥ）、ポリビニリデンフルオリド（ＰＶｄＦ）、ポリエチレン又はポリプロピレン等を用いてよく、また、水系バインダーであるアクリロニトリル‐ブタジエンゴム、スチレンブタジエンゴム及びアクリルゴムでなる群から選択される何れか一つ又はこれらのうち２種以上の混合物を用いてよい。水系バインダーは、非水系バインダーに比べ経済的で、環境に優しく、作業者の健康にも無害であり、非水系バインダーに比べ結着効果が優秀であるため、同一体積当たり活物質の比率を高められ高容量化が可能であり、水系バインダーとしては、好ましくはスチレン‐ブタジエンゴムが用いられてよい。
【００５９】
前記バインダーは、負極活物質用スラリー全体重量中に１０重量％以下で含まれてよく、具体的に０．１重量％から１０重量％で含まれてよい。前記バインダーの含量が０．１重量％未満であればバインダー使用による効果が微微であり、好ましくなく、１０重量％を超過すればバインダー含量増加による活物質の相対的な含量減少によって体積当たり容量が低下する恐れがあり、好ましくない。
【００６０】
前記導電材は、当該電池に化学的変化を誘発することなく導電性を有するものであれば特に制限されるのではなく、前記導電材の例としては、天然黒鉛や人造黒鉛等の黒鉛と、アセチレンブラック、ケッチェンブラック、チャンネルブラック、ファーネスブラック、ランプブラック、サーマルブラック等のカーボンブラックと、炭素繊維や金属繊維等の導電性繊維と、フルオロカーボン、アルミニウム、ニッケル粉末等の金属粉末と、酸化亜鉛、チタン酸カリウム等の導電性ウィスカーと、酸化チタン等の導電性金属酸化物と、又はポリフェニレン誘導体等の導電性素材等が挙げられる。前記導電材は、負極活物質用スラリー全体重量に対して１重量％から９重量％の量で用いられてよい。
【００６１】
本発明の一実施形態による前記負極に用いられる負極集電体は、３μｍから５００μｍの厚さを有するものであってよい。前記負極集電体は、当該電池に化学的変化を誘発することなく導電性を有するものであれば特に制限されるのではなく、例えば、銅、ステンレススチール、アルミニウム、ニッケル、チタン、焼成炭素、銅やステンレススチールの表面にカーボン、ニッケル、チタン、銀等で表面処理したもの、アルミニウム‐カドミウム合金等が用いられてよい。また、表面に微細な凹凸を形成して負極活物質の結合力を強化させてもよく、フィルム、シート、ホイル、ネット、多孔質体、発泡体、不織布体等多様な形態で用いられてよい。
【００６２】
前記正極は、当分野に知られている通常の方法で製造してよい。例えば、正極活物質に溶媒、必要によってバインダー、導電材、分散剤を混合及び撹拌してスラリーを製造した後、これを金属材料の集電体に塗布（コーティング）し圧縮した後に乾燥して正極を製造してよい。
【００６３】
前記金属材料の集電体は、伝導性が高い金属であって、前記正極活物質のスラリーが容易に接着できる金属で、電池の電圧範囲で当該電池に化学的変化を誘発することなく高い導電性を有するものであれば特に制限されるのではなく、例えば、ステンレススチール、アルミニウム、ニッケル、チタン、焼成炭素、又はアルミニウムやステンレススチールの表面にカーボン、ニッケル、チタン、銀等で表面処理したもの等が用いられてよい。また、集電体の表面に微細な凹凸を形成して正極活物質の接着力を高めることもできる。集電体は、フィルム、シート、ホイル、ネット、多孔質体、発泡体、不織布体等多様な形態で使用可能であり、３から５００μｍの厚さを有するものであってよい。
【００６４】
前記正極活物質は、例えば、リチウムコバルト酸化物（ＬｉＣｏＯ２）と、リチウムニッケル酸化物（ＬｉＮｉＯ２）と、Ｌｉ［ＮｉａＣｏｂＭｎｃＭ１ｄ］Ｏ２（前記式で、Ｍ１は、Ａｌ、Ｇａ及びＩｎでなる群から選択される何れか一つ又はこれらのうち２種以上の元素であり、０．３≦ａ＜１．０、０≦ｂ≦０．５、０≦ｃ≦０．５、０≦ｄ≦０．１、ａ＋ｂ＋ｃ＋ｄ＝１である）と、Ｌｉ（ＬｉｅＭ２ｆ−ｅ−ｆ’Ｍ３ｆ’）Ｏ２−ｇＡｇ（前記式で、０≦ｅ≦０．２、０．６≦ｆ≦１、０≦ｆ’≦０．２、０≦ｇ≦０．２であり、Ｍ２は、Ｍｎと、Ｎｉ、Ｃｏ、Ｆｅ、Ｃｒ、Ｖ、Ｃｕ、Ｚｎ及びＴｉでなる群から選択される１種以上を含み、Ｍ３は、Ａｌ、Ｍｇ及びＢでなる群から選択される１種以上であり、Ａは、Ｐ、Ｆ、Ｓ及びＮでなる群から選択される１種以上である）等の層状化合物や１又はそれ以上の遷移金属で置換された化合物と、Ｌｉ１＋ｈＭｎ２−ｈＯ４（前記式で、０≦ｈ≦０．３３）、ＬｉＭｎＯ３、ＬｉＭｎ２Ｏ３、ＬｉＭｎＯ２等のリチウムマンガン酸化物と、リチウム銅酸化物（Ｌｉ２ＣｕＯ２）と、ＬｉＶ３Ｏ８、ＬｉＶ３Ｏ４、Ｖ２Ｏ５、Ｃｕ２Ｖ２Ｏ７等のバナジウム酸化物と、化学式ＬｉＮｉ１−ｉＭ４ｉＯ２（前記式で、Ｍ４＝Ｃｏ、Ｍｎ、Ａｌ、Ｃｕ、Ｆｅ、Ｍｇ、Ｂ又はＧａであり、０．０１≦ｉ≦０．３）で表されるＮｉサイト型リチウムニッケル酸化物と、化学式ＬｉＭｎ２−ｊＭ５ｊＯ２（前記式で、Ｍ５＝Ｃｏ、Ｎｉ、Ｆｅ、Ｃｒ、Ｚｎ又はＴａであり、０．０１≦ｊ≦０．１）又はＬｉ２Ｍｎ３Ｍ６Ｏ８（前記式で、Ｍ６＝Ｆｅ、Ｃｏ、Ｎｉ、Ｃｕ又はＺｎ）で表されるリチウムマンガン複合酸化物と、化学式のＬｉの一部がアルカリ土類金属イオンで置換されたＬｉＭｎ２Ｏ４と、ジスルフィド化合物と、ＬｉＦｅ３Ｏ４、Ｆｅ２（ＭｏＯ４）３等が挙げられるが、これらだけに限定されるのではない。
【００６５】
前記正極を形成するための溶媒としては、ＮＭＰ（Ｎ‐メチルピロリドン）、ＤＭＦ（ジメチルフォルムアミド）、アセトン、ジメチルアセトアミド等の有機溶媒又は水等があり、これら溶媒は、単独で又は２種以上を混合して用いてよい。溶媒の使用量は、スラリーの塗布厚さ、製造収率を考慮し前記正極活物質、バインダー、導電材を溶解及び分散させることができる程度であれば十分である。
【００６６】
前記バインダーとしては、ポリビニリデンフルオリド‐ヘキサフルオロプロピレンコポリマー（ＰＶＤＦ‐ｃｏ‐ＨＦＰ）、ポリビニリデンフルオリド（ｐｏｌｙｖｉｎｙｌｉｄｅｎｅｆｌｕｏｒｉｄｅ）、ポリアクリロニトリル（ｐｏｌｙａｃｒｙｌｏｎｉｔｒｉｌｅ）、ポリメチルメタクリレート（ｐｏｌｙｍｅｔｈｙｌｍｅｔｈａｃｒｙｌａｔｅ）、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン‐プロピレン‐ジエン‐ポリマー（ＥＰＤＭ）、スルホン化ＥＰＤＭ、スチレンブタジエンゴム（ＳＢＲ）、フッ素ゴム、ポリアクリル酸（ｐｏｌｙａｃｒｙｌｉｃ  ａｃｉｄ）及びこれらの水素がＬｉ、Ｎａ又はＣａ等で置換された高分子、又は多様な共重合体等の多様な種類のバインダー高分子が用いられてよい。
【００６７】
前記導電材は、当該電池に化学的変化を誘発することなく導電性を有するものであれば特に制限されるのではなく、例えば、天然黒鉛や人造黒鉛等の黒鉛と、アセチレンブラック、ケッチェンブラック、チャンネルブラック、ファーネスブラック、ランプブラック、サーマルブラック等のカーボンブラックと、炭素繊維や金属繊維等の導電性繊維と、炭素ナノチューブ等の導電性チューブと、フルオロカーボン、アルミニウム、ニッケル粉末等の金属粉末と、酸化亜鉛、チタン酸カリウム等の導電性ウィスカーと、酸化チタン等の導電性金属酸化物と、ポリフェニレン誘導体等の導電性素材等が用いられてよい。前記導電材は、正極スラリーの全体重量に対して１重量％から２０重量％の量で用いられてよい。
【００６８】
前記分散剤は、水系分散剤又はＮ‐メチル‐２‐ピロリドン等の有機分散剤を用いてよい。
【００６９】
本発明で用いられる電解質として含まれてよいリチウム塩は、リチウム二次電池用電解質に通常用いられるものが制限なく用いられてよく、例えば、前記リチウム塩の陰イオンとしては、Ｆ−、Ｃｌ−、Ｂｒ−、Ｉ−、ＮＯ３−、Ｎ（ＣＮ）２−、ＢＦ４−、ＣｌＯ４−、ＰＦ６−、（ＣＦ３）２ＰＦ４−、（ＣＦ３）３ＰＦ３−、（ＣＦ３）４ＰＦ２−、（ＣＦ３）５ＰＦ−、（ＣＦ３）６Ｐ−、ＣＦ３ＳＯ３−、ＣＦ３ＣＦ２ＳＯ３−、（ＣＦ３ＳＯ２）２Ｎ−、（ＦＳＯ２）２Ｎ−、ＣＦ３ＣＦ２（ＣＦ３）２ＣＯ−、（ＣＦ３ＳＯ２）２ＣＨ−、（ＳＦ５）３Ｃ−、（ＣＦ３ＳＯ２）３Ｃ−、ＣＦ３（ＣＦ２）７ＳＯ３−、ＣＦ３ＣＯ２−、ＣＨ３ＣＯ２−、ＳＣＮ−及び（ＣＦ３ＣＦ２ＳＯ２）２Ｎ−でなる群から選択された何れか一つであってよい。
【００７０】
本発明で用いられる電解質としては、リチウム二次電池の製造時に使用可能な有機系液体電解質、無機系液体電解質、固体高分子電解質、ゲル型高分子電解質、固体無機電解質、溶融型無機電解質等が挙げられ、これらに限定されるのではない。
【００７１】
本発明のリチウム二次電池の外形は、特に制限がないが、カンを用いた円筒型、角形、パウチ（ｐｏｕｃｈ）型、又はコイン（ｃｏｉｎ）型等になってよい。
【００７２】
本発明によるリチウム二次電池は、小型デバイスの電源として用いられる電池セルに用いられ得るだけでなく、多数の電池セルを含む中大型電池モジュールに単位電池としても好ましく用いられ得る。
【００７３】
前記中大型デバイスの好ましい例としては、電気自動車、ハイブリッド電気自動車、プラグインハイブリッド電気自動車及び電力保存用システム等が挙げられるが、これらだけに限定されるのではない。
【００７４】
以下、本発明を具体的に説明するために実施例及び実験例を挙げてより詳細に説明する。ところが、本発明がこれら実施例及び実験例によって制限されるのではない。本発明による実施例は、幾多の異なる形態に変形されてよく、本発明の範囲が以下で詳述する実施例に限定されるものと解釈されてはならない。本発明の実施例は、当業界において平均的な知識を有する者に本発明をより完全に説明するために提供されるものである。
【００７５】
実施例１
＜負極の製造＞
負極としては、平均粒径（Ｄ５０）１５μｍの人造黒鉛９６重量％、デンカブラック（Ｄｅｎｋａ  ｂｌａｃｋ）（導電材）１重量％及びＳＢＲ（結合剤）２重量％、及びＣＭＣ（増粘剤）１重量％を水に添加して負極スラリーを製造した。前記製造された負極スラリーを銅集電体の一面に６５μｍの厚さでコーティングして乾燥し、電極密度を１．７２ｇ／ｃｃに圧延した後、一定大きさにパンチングして負極を製造した。前記人造黒鉛は、２次粒子で組み立てられており、黒鉛化触媒を用いて３，０００℃以上で黒鉛化されたコークスから得られるブロック黒鉛である。
【００７６】
前記で製造された負極の活物質層が形成されている表面上に、平均粒径（Ｄ５０）５００ｎｍのＡｌ２Ｏ３５ｇ及びカルボキシメチルセルロース２ｇを水１００ｍＬに混合した溶液をＰ．Ｄミキサーを用いて均一に混合した後、スロットダイコーターを用いて１分当たり１０ｍの速度でダイから噴射し厚さ１０μｍ、及び気孔の平均直径（Ｄ５０）２００ｎｍを有するセラミック分離層を形成した。
【００７７】
実施例２
＜負極の製造＞
セラミック分離層を厚さ２０μｍになるように形成したことを除いては、前記実施例１と同様の方法で負極を製造した。
【００７８】
実施例３
＜負極の製造＞
セラミック分離層を厚さ３０μｍになるように形成したことを除いては、前記実施例１と同様の方法で負極を製造した。
【００７９】
実施例４
電極密度を１．８１ｇ／ｃｃになるように圧延したことを除いては、前記実施例１と同様の方法で負極を製造した。
【００８０】
実施例５
電極密度を１．７９ｇ／ｃｃになるように圧延したことを除いては、前記実施例１と同様の方法で負極を製造した。
【００８１】
実施例６
電極密度を１．７６ｇ／ｃｃになるように圧延したことを除いては、前記実施例１と同様の方法で負極を製造した。
【００８２】
実施例７
電極密度を１．６９ｇ／ｃｃになるように圧延したことを除いては、前記実施例１と同様の方法で負極を製造した。
【００８３】
実施例８
＜負極の製造＞
平均粒径（Ｄ５０）１５μｍの人造黒鉛９６重量％、デンカブラック（Ｄｅｎｋａ  ｂｌａｃｋ）（導電材）１重量％及びＳＢＲ（結合剤）２重量％、及びＣＭＣ（増粘剤）１重量％を水に添加して第１負極スラリーを製造する一方、平均粒径（Ｄ５０）４μｍの人造黒鉛９６重量％、Ｄｅｎｋａ  ｂｌａｃｋ（導電材）１重量％及びＳＢＲ（結合剤）２重量％、及びＣＭＣ（増粘剤）１重量％を水に添加して第２負極スラリーを製造した。
【００８４】
前記製造された第１負極スラリーを銅集電体の一面に６０μｍの厚さでコーティングし乾燥してから、１．７２ｇ／ｃｃに圧延した後、前記製造された第２負極スラリーを前記第１負極スラリーのコーティング面上に５μｍの厚さでコーティングし乾燥してから、１．７２ｇ／ｃｃに圧延した後、一定大きさにパンチングして負極を製造した。
【００８５】
前記第１負極スラリーの人造黒鉛は２次粒子で組み立てられており、３，０００℃以上で黒鉛化された粉体黒鉛化黒鉛であり、主な構成成分はニードル系コークスである。前記第２負極スラリーの人造黒鉛は２次粒子で組み立てられており、触媒を用いて３，０００℃以上で黒鉛化されたブロック黒鉛であり、主な構成成分はニードル系コークスである。
【００８６】
前記で製造された負極の活物質層が形成されている表面上に、平均粒径（Ｄ５０）５００ｎｍのＡｌ２Ｏ３５ｇ及びカルボキシメチルセルロース２ｇを水１００ｍＬに混合した溶液をＰ．Ｄミキサーを用いて均一に混合した後、スロットダイコーターを用いて１分当たり１０ｍの速度でダイから噴射し厚さ１０μｍ、及び気孔の平均直径（Ｄ５０）２００ｎｍを有するセラミック分離層を形成した。
【００８７】
比較例１
＜負極の製造＞
人造黒鉛であって、２次粒子で組み立てられており、３０００℃以上で黒鉛化された粉体黒鉛化黒鉛であり、主な構成成分はモザイク系コークスである平均粒径（Ｄ５０）１５μｍの人造黒鉛を用いたことを除いては、前記実施例１と同様の方法で負極を製造した。
【００８８】
比較例２
＜負極の製造＞
セラミック分離層を厚さ２０μｍになるように形成したことを除いては、前記比較例１と同様の方法で負極を製造した。
【００８９】
比較例３
＜負極の製造＞
セラミック分離層を厚さ３０μｍになるように形成したことを除いては、前記比較例１と同様の方法で負極を製造した。
【００９０】
比較例４
＜負極の製造＞
人造黒鉛であって、２次粒子で組み立てられており、３，０００℃以上で黒鉛化された粉体黒鉛化黒鉛であり、主な構成成分はモザイク系コークスである平均粒径（Ｄ５０）４μｍの人造黒鉛を用いたことを除いては、前記実施例１と同様の方法で負極を製造した。
【００９１】
【表１】
2020527833.tif 000003
【００９２】
実験例１：ペレット密度及び負極配向度の評価
実施例１から８、及び比較例１から４で製造された負極スラリーのペレット密度を測定し、その結果を下記表２に示した。
【００９３】
実施例１から８、及び比較例１から４で製造された負極スラリーをアルミニウムホイルで作った器にそれぞれ入れ、１１０℃オーブンに入れて完全に乾燥させた。乾燥されたスラリー粉末をすり鉢とすりこぎを用いて細かく磨り潰した後、２５０メッシュシーヴ（ｍｅｓｈ  ｓｉｅｖｅ）を用いてふるい分けてから、１ｇを計量してペレットジグに入れ、１，０００ｋｇ／ｍ３の圧力をかけてペレットを製造した。完成されたスラリーペレットを６時間放置した後、ペレットの重さと厚さを測定した。このとき、測定した厚さと重さでペレット密度を計算した。
【００９４】
また、実施例１から８、及び比較例１から４で製造された負極に対する配向度をＸ線回折（ＸＲＤ）分析法で評価し、その結果を下記表２に示した。
【００９５】
実施例１から８、及び比較例１から４で製造された負極スラリーをアルミニウムホイルで作った器にそれぞれ入れ、１１０℃オーブンに入れて完全に乾燥させた。乾燥されたスラリー粉末をすり鉢とすりこぎを用いて細かく磨り潰した後、２５０メッシュシーヴ（ｍｅｓｈ  ｓｉｅｖｅ）を用いてふるい分けてから、１ｇを計量してペレットジグに入れ、ペレットの密度が１．６ｇ／ｃｃになるように圧力をかけてペレットを製造した。前記製造されたペレットをＸＲＤ設備専用ホルダーに充填し、スライドガラスで押して表面を平坦にした後、ＸＲＤ分析をした。
【００９６】
配向度は、負極に含まれた負極活物質の（１１０）面と（００４）面をＸＲＤで測定した後、（１１０）面と（００４）面のピーク強度を積分して得られた面積比（（１１０）／（００４））で計算した。具体的に、ＸＲＤ測定条件は次の通りである。
‐ターゲット：Ｃｕ（Ｋα‐線）黒鉛の単色化装置
‐スリット（ｓｌｉｔ）：発散スリット＝１度、受信スリット＝０．１ｍｍ、散乱スリット＝１度
‐測定区域及びステップ角度／測定時間：
（１１０）面：７６．５度＜２θ＜７８．５度、０．０１度／３秒
（００４）面：５３．５度＜２θ＜５６．０度、０．０１度／３秒、ここで２θは回折角度を表す。
【００９７】
実験例２：負極活物質層の粗度の測定
実施例１から８及び比較例１から４で製造された負極の負極活物質層表面の算術平均粗度（Ｒａ）を、共焦点レーザー顕微鏡を用いて測定し、その結果を下記表２に示した。
【００９８】
具体的に、実施例１から８及び比較例１から４で製造された負極それぞれの負極活物質層の表面を、共焦点レーザー顕微鏡を用いて１ｍｍ×１ｍｍの視野範囲を５１２×５１２ピクセルで測定し、各点の平均線からの絶対値を算術平均して計算した。
【００９９】
【表２】
2020527833.tif 000004
【０１００】
実施例１−１
＜リチウム二次電池の製造＞
＜正極の製造＞
正極活物質としてＬｉ（Ｌｉ１．２Ｃｏ０．１Ｎｉ０．１Ｍｎ０．６）Ｏ２９４重量％、導電材としてカーボンブラック（ｃａｒｂｏｎ  ｂｌａｃｋ）３重量％、結合剤としてＰＶｄＦ３重量％を溶剤であるＮ‐メチル‐２ピロリドン（ＮＭＰ）に添加して正極混合物スラリーを製造した。前記正極混合物スラリーを厚さ２０μｍ程度の正極集電体であるアルミニウム（Ａｌ）薄膜に塗布し乾燥することで正極を製造した後、ロールプレス（ｒｏｌｌ  ｐｒｅｓｓ）を実施した。
【０１０１】
前記実施例１で製造された負極のセラミック分離層上に前記正極を対面させて電極組立体を製造し、これをパウチ型電池ケースに挿入した後、エチレンカーボネート（ＥＣ）及びジエチルカーボネート（ＤＥＣ）を３０：７０の体積比で混合した溶媒に１Ｍ  ＬｉＰＦ６が溶解された電解質を注入してユニファイドスタックセルリチウム二次電池を製造した。
【０１０２】
実施例２−１から８−１
前記実施例１で製造された負極の代わりに、それぞれ前記実施例２から８で製造された負極を用いたことを除いては、前記実施例１−１と同様の方法でリチウム二次電池を製造した。
【０１０３】
比較例１−１から１−４
前記実施例１で製造された負極の代わりに、それぞれ比較例１から４で製造された負極を用いたことを除いては、前記実施例１−１と同様の方法でリチウム二次電池を製造した。
【０１０４】
実験例３：ＳＥＭ
前記実施例１の負極及び実施例１−１のリチウム二次電池の電極組立体の断面をＳＥＭを用いて撮影し、それぞれ図２（実施例１）及び図３（実施例１−１）に示した。
【０１０５】
図２を参照すれば、負極の負極活物質層上にセラミック分離層が均一に形成されていることが確認できる。また、図３を参照すれば、負極及び正極がセラミック分離層を境界に互いに対面しており、セラミック分離層が負極及び正極の間に安定的に位置することが確認できる。
【０１０６】
実験例４：電気化学特性の評価
＜正極／負極絶縁抵抗の測定＞
前記実施例１−１から８−１、及び比較例１−１から４−１で製造されたリチウム二次電池の負極とパウチ及び正極とパウチの間に５０Ｖの電圧を印加し、１秒経過後の抵抗を測定して漏洩電流が流れるかを確認し、これに対する抵抗水準を評価して正極／負極とパウチの間に絶縁されたかを評価した。
【０１０７】
＜寿命特性の評価＞
前記製造された電池を４５℃で定電流／定電圧（ＣＣ／ＣＶ）条件で４．２Ｖ／３８ｍＡまで１Ｃで充電した後、定電流（ＣＣ）条件で２．５Ｖまで１Ｃで放電し、その放電容量を測定した。これを１から１００サイクル繰り返し実施した。
【０１０８】
負極活物質がコーティングされた時の体積１Ｌ当たりの電池容量を表すＷｈ／Ｌでエネルギー密度を表示し、１００サイクル後の放電容量を１サイクル時の放電容量で分けて寿命特性を示した。その結果を下記表３に示した。
【０１０９】
【表３】
2020527833.tif 000005
【０１１０】
前記表３を参照すれば、実施例１−１から８−１のリチウム二次電池は、優れた絶縁抵抗と共に優れた寿命特性を発揮することが確認できる。一方、比較例１−１から４−１のリチウム二次電池は、寿命特性が不良で、３０μｍ厚さのセラミック分離層が形成された比較例３−１を除けば、絶縁抵抗もまた不良であった。実施例１−１から３−１のリチウム二次電池は、算術平均粗度（Ｒａ）が０．２μｍである負極活物質層上に、それぞれ厚さ１０μｍ、２０μｍ及び３０μｍのセラミック分離層が形成されている負極を含み、前記セラミック分離層の厚さが増加するほど絶縁抵抗は増加したが、寿命特性及びエネルギー密度は減少した。したがって、リチウム二次電池の寿命特性及びエネルギー密度を向上させるためには、セラミック分離層の厚さをできる限り薄くする必要があることが分かるが、通常の負極の場合、絶縁特性を維持するためには、セラミック分離層の厚さが一定程度以上でなければならない問題がある。具体的に、比較例１−１から４−１の結果をみれば、一般的な人造黒鉛、すなわち、平均粒径（Ｄ５０）が１５μｍである人造黒鉛を負極活物質として用いたリチウム二次電池（比較例１−１から３−１）、及び平均粒径（Ｄ５０）が４μｍである人造黒鉛を負極活物質として用いたリチウム二次電池（比較例４−１）は、負極の算術平均粗度（Ｒａ）が１．５μｍ又は２．８μｍで高く、セラミック分離層の厚さが１０μｍ及び２０μｍの場合には絶縁抵抗が低く、３０μｍに至ってからこそ絶縁抵抗が高い値を有するようになることが確認できる。
【０１１１】
一方、比較例１−１から４−１のリチウム二次電池は、寿命特性がいずれも不良であったが、特に比較例３−１のリチウム二次電池は、正極／負極絶縁抵抗が０．８９ＭΩであるにもかかわらず、１００サイクル寿命特性は４５％に過ぎなかった。これで、負極の算術平均粗度（Ｒａ）が高い場合、セラミック分離層が絶縁特性を適宜維持しにくいという点が確認できた。
【０１１２】
これを介し、実施例１−１から８−１のリチウム二次電池は、前記セラミック分離層の薄型化によるエネルギー密度の上昇と前記セラミック分離層の安定的な絶縁特性の維持を共に達成できることが確認できる。
【符号の説明】
【０１１３】
１００：負極
１１０：負極活物質層
１２０：セラミック分離層
１３０：負極集電体
２００：正極
２１０：正極活物質層
２２０：正極集電体
【図１】
2020527833.tif 000006
【図２】
2020527833.tif 000007
【図３】
2020527833.tif 000008
【国際調査報告】
2020527833.tif 000009
2020527833.tif 000010
2020527833.tif 000011
2020527833.tif 000012